(57)【要約】【課題】  包装材として、優れたラミネート加工性、易開封性を有する多層フィルムを提供する。【解決手段】  外層、中間層、クッション層、及びシール層を有する少なくとも四層からなる多層フィルムであって、外層が引張弾性率（ＡＳＴＭ  Ｄ６３８）１５００ＭＰａ以上であり、濡れ張力（ＪＩＳ  Ｋ６７６８）３６ｍＮ／ｍ以上の飽和ポリエステルからなり、クッション層がポリプロピレン（ＰＰ）からなり、シール層がポリエチレン（ＰＥ）からなり、かつ該シール層が２０μｍ以下であり、かつ該クッション層のＰＰのメルトフローレイト（Ａ）と該シール層のＰＥのメルトフローレイト（Ｂ）が１≦Ｂ／Ａ≦５であり、該外層の飽和ポリエステルがポリエチレンテレフタレート（ＰＥＴ）であり、該クッション層のＰＰと該シール層のＰＥの層間での剥離強度が１５ｍｍ幅当たり３〜２０Ｎである多層フィルム。【特許請求の範囲】
【請求項１】
外層、中間層、クッション層、及びシール層を有する少なくとも四層からなる多層フィルムであって、外層が引張弾性率（ＡＳＴＭ  Ｄ６３８）１５００ＭＰａ以上であり、濡れ張力（ＪＩＳ  Ｋ６７６８）３６ｍＮ／ｍ以上の飽和ポリエステルからなり、クッション層がポリプロピレン樹脂からなり、シール層がポリエチレン樹脂からなり、かつクッション層のポリプロピレン樹脂のメルトフローレイト（Ａ）とシール層のポリエチレン樹脂のメルトフローレイト（Ｂ）が１≦Ｂ／Ａ≦５であることを特徴とする多層フィルム。
【請求項２】
外層の飽和ポリエステルがポリエチレンテレフタレートである請求項１記載の多層フィルム。
【請求項３】
クッション層とシール層の層間での剥離強度が１５ｍｍ幅当たり３〜２０Ｎである請求項１または２記載の多層フィルム。
【請求項４】
シール層の厚みが１〜２０μｍである請求項１〜３項のいずれか記載の多層フィルム。
【発明の詳細な説明】
【技術分野】
【０００１】
本発明は成形加工された容器に中身を充填し、蓋材によりシールされる食品等包装分野において、ラミネート加工性、易開封性に優れた多層フィルムに関する。
【背景技術】
【０００２】
食品や医薬品等の包装分野において使用される包材には内容物に対する認識、区別を可能にする透明性、食品の変質や腐敗を防止する酸素バリア性、使用時に簡便に開封出来る易開封性等の性能が必要である。
しかしながら流通過程において、製品に加わる振動、及び落下によるピンホールの発生やシール部の剥がれが発生し、その箇所から外部環境の空気が侵入し、製品に触れ、製品が変質する場合がある。そのため包装材には、振動や落下による衝撃などによるピンホールの発生や破袋しない衝撃強度や耐ピンホール性が要求されている。
耐ピンホール性において用いられている技術として多層フィルムの一層に衝撃強度に優れたナイロン樹脂を使用する方法がとられている。
【０００３】
易開封性は簡便性を付与し、商品価値を高めるために必要な性能であるが、剥離強度が低い場合にはわずかな振動や衝撃で破袋する場合があり、破袋防止策として剥離強度を上げた場合には開封出来ないという問題がある。
また、包材に印刷が施されていることも商品価値を高めるために必要な性能であり、一般には印刷したフィルムが外層にラミネートされるが、多層フィルムが保管時の温度や湿度による影響を受けて変形し、均一にラミネート加工できないという問題がある。
【発明の開示】
【発明が解決しようとする課題】
【０００４】
本発明の目的は、包装材として、優れたラミネート加工性、昜開封性を有する多層フィルムを提供することにある。
【課題を解決するための手段】
【０００５】
本発明は、
（１）外層、中間層、クッション層、及びシール層を有する少なくとも四層からなる多層フィルムであって、外層が引張弾性率（ＡＳＴＭ  Ｄ６３８）１５００ＭＰａ以上であり、濡れ張力（ＪＩＳ  Ｋ６７６８）３６ｍＮ／ｍ以上の飽和ポリエステルからなり、クッション層がポリプロピレン樹脂（以下ＰＰという）からなり、シール層がポリエチレン樹脂（以下ＰＥという）からなり、かつクッション層のＰＰのメルトフローレイト（Ａ）とシール層のＰＥのメルトフローレイト（Ｂ）が１≦Ｂ／Ａ≦５であることを特徴とする多層フィルム、
（２）外層の飽和ポリエステルがポリエチレンテレフタレート（以下ＰＥＴという）である（１）項記載の多層フィルム、
（３）クッション層とシール層の層間での剥離強度が１５ｍｍ幅当たり３〜２０Ｎである（１）または（２）項記載の多層フィルム、
（４）シール層の厚みが１〜２０μｍである（１）〜（３）項のいずれか記載の多層フィルム、
である。
【発明の効果】
【０００６】
本発明による包装体は、包装材として、ラミネート加工性に優れ、手で簡単に開封することが出来るため商品価値の高い製品を提供することが出来る。
【発明を実施するための最良の形態】
【０００７】
印刷フィルムとのラミネート加工適正上、引張弾性率１５００ＭＰａ以上、濡れ張力３６ｍＮ／ｍ以上の飽和ポリエステルが外層として適している。引張弾性率が１５００ＭＰａ未満では保管時の径時的なフィルム形状の変形や輸送時の衝撃による変形が発生しやすく、ラミネート加工時に印刷フィルムと均一に貼り合わせることが出来ず、シワ発生がある。また、濡れ張力が３６ｍＮ／ｍ未満では印刷フィルムとのラミネートの強度が不足し、包装体開封時に印刷フィルムが剥がれるという問題が発生する。飽和ポリエステルとしてはポリエチレンテレフタレート（ＰＥＴ）、ポリブチレンテレフタレート（ＰＢＴ）、ポリ１，４シクロヘキシルジメチレンテレフタレート（ＰＣＴ）、ポリエチレンナフタレート（ＰＥＮ）等を用いることができるが、原料コストの点でＰＥＴが望ましい。
【０００８】
中間層については、内容物の保護、保全のために設けられ、保護、保全機能としては、具体的には酸素バリア性、耐ピンホール性の付与を指す。保護、保全の目的に応じて酸素バリア性又は耐ピンホール性又はその両方を設ける。
酸素バリア性を付与するにはエチレンビニルアルコール共重合体やポリ塩化ビニリデン等の樹脂を用いることができるが、バリア性能の点からエチレンビニルアルコール共重合体が望ましい。
又、耐ピンホール性はナイロン樹脂、ポリウレタン樹脂、ポリブテン樹脂等の使用により付与されるが、耐ピンホール性能、加工性の点からナイロン樹脂が望ましい。ここで使用されるナイロン樹脂としては６ナイロン、６−６ナイロン、６−１０ナイロン、６−１２ナイロン、１２ナイロンまたはこれらの共重合体や混合物である。
クッション層のＰＰは内容物を密封シールする時にはシールの均一性を付与し、開封時にはシール層であるＰＥと層間で剥離して易開封性を付与する。ここで使用されるＰＰとしてはホモポリマー、エチレンとのランダムコポリマー、ブロックコポリマーであり、透明性の点からエチレンとのランダムコポリマーが望ましい。
シール層のＰＥは内容物を密封シールする時にはシール性を付与し、開封時には手で簡単に切れ、クッション層であるＰＰとの層間での易開封を促がすが、シール層の厚みが１μｍ未満ではシール時にシール層の破断を起こし、２０μｍを超えると開封時に切れにくくなり、開封できないという問題が発生する。ここで使用されるＰＥとしてはＬＤＰＥ、ＬＬＤＰＥ、ＨＤＰＥであり、切れやすさの点からがＬＤＰＥ望ましい。又、真空包装でない含気包装や窒素ガス等でガス置換した包装の場合は防曇処方を施すことで結露を防止し、中身を識別しやすくすることが出来る。
【０００９】
クッション層のＰＰのメルトフローレイト（Ａ）とシール層のＰＥのメルトフローレイト（Ｂ）は１≦Ｂ／Ａ≦５であり、共押出し法による多層にするラミネート加工ではＢ／Ａが１未満の場合、溶融したＰＰとＰＥの界面が荒れ、透明性の低下やフィルム厚みの不均一化により印刷フィルムとのラミネート加工性が低下し、５を超える場合、ＰＥの厚みが均一にならず、ＰＥの厚みの厚い部分ではシール層の切れが悪くなり開封できない。
ＰＰとＰＥの層間での剥離強度は１５ｍｍ幅当たり３〜２０Ｎであり、３Ｎ未満の場合、包装体が外部からの衝撃によりシール面積の狭い部分から剥がれ、内容物がこぼれる恐れがある。又、２０Ｎを超える場合、シール面積の広い部分での剥離強度が高くなりすぎ、開封できないという問題が発生する。
【００１０】
本発明を包装材の蓋材として用いる場合、シール時の耐熱性付与のために延伸したポリエステル系フィルム、延伸したナイロンフィルム、延伸したポリプロピレンフィルムをドライラミネートして用いることができるが、印刷適性、及び本体とのシール後の寸法安定性の点で延伸したポリエステル系フィルム、または延伸したポリプロピレンフィルムが望ましい。
【実施例】
【００１１】
多層マルチマニホールド共押出しダイスで、下記に示す原料を使用して、多層フィルムを作製し、１２μｍのポリエステルの延伸フィルムとドライラミネートし、ラミネート加工性を評価した。得られたフィルムを蓋材とし、ガス置換包装機（大森機械工業製ＦＶ６３００）を用い、バリア性シートを成形した容器に１００ｇのスライスハムを入れ、ガス置換包装したサンプルを作成し、易開封性、開封感、及び、耐衝撃性を評価した。
【００１２】
共押出しでの使用原料は次のとおりである。
ＰＥＴ  ：ポリエチレンテレフタレート（クラレ製クラヘ゜ットKL756A）
ＮＹ    ：６−６６ナイロン（宇部興産製UBEナイロン5023B）
ＥＶＯＨ：エチレン−ビニルアルコール共重合体（クラレ製エハ゛ールE105）
ＡＤ    ：接着性樹脂（三井化学工業製アト゛マーNF500）
ＰＰ１  ：メルトフローレイトが１のランダムＰＰ
ＰＰ２  ：メルトフローレイトが４のランダムＰＰ
ＰＥ１  ：メルトフローレイトが１のＬＤＰＥ
ＰＥ２  ：メルトフローレイトが４のＬＤＰＥ
ＰＥ３  ：メルトフローレイトが８のＬＤＰＥ
層構成及び厚み比率は表１のとおりである。
【００１３】
【表１】
2005066915.tif 000002
【００１４】
評価は下記の方法で行った。
（１）ラミネート加工性…ドライラミネート時のフィルムの弛みを観察した。
○：良好、×：弛み発生
（２）易開封性…引張試験機で１５ｍｍ幅の剥離強度を測定した。
（３）開封感…手で剥離感を確認した。
○：良好、×：開封できない
（４）耐衝撃性…パックサンプルを入れた段ボール箱を１ｍの高さから落下し、サンプル      の状態を観察した。
○：良好、×：ピンホール、破袋発生
評価結果を表２に示す。
【００１５】
【表２】
2005066915.tif 000003
【産業上の利用可能性】
【００１６】
本発明による多層フィルムをハム・ソーセージ等の食肉加工分野の包装材に使用すると、そのラミネート加工性が優れることから、種々の印刷フィルムとのラミネーションが可能となり、カラフルで表示効果の高い包装材となる。また、その昜開封性から、顧客の利便性の高い包装体を提供することが出来る。